Brevet FR2393771A1 — publié le 19790105

La présente invention est relative à un mélange de ciments,respectivement au mortier préparé à partir de ce mélange, qui est en particulier approprié pour étanchéifier des endroits de passage d'eau dans des constructions. I1 est connu que, pour rendre des lieux de passage d'eau étanches, on doit ajouter à du mortier de bouchage à prise hydraulique différents additifs. Parmi ces additifs, on peut citer des savons d'aluminium, des graisses ou des émulsions d'huile, qui obtiennent une certaine action d'étanchéité de la part des mortiers au ciment. I1 est en outre connu d'ajouter,dans le but précité, des hydrocarbures volatils aux mélanges de mortiers secs. En outre on sait que des carbonates et des silicates de métal alcalin ajoutés aux ciments et respectivement aux mortiers qui en sont préparés ont une action d'étanchéification en raison d'une réaction avec le ciment.Certes des additifs servant d'accélérateursde prise, tels que des aluminates, des formiates, des dérivés d'acide- acrylique, etc, peuvent produire une prise rapide et une étanchéité à l'eau, mais ils doivent être ajustés aux ciments correspondants. En outre il est connu que, par des additions de résines d'amino-S-triazine modifiées, solubles dans l'eau, on peut améliorer les propriétés de force d'adhérence, de résistance à la traction et de résistance à la compression, ainsi que la qualité de surface des mortiers liés au ciment (voir le brevet autrichien 263.607). Par des additions d'agents d'étanchéité ainsi que d'accélérateurs de prise du ciment on modifie partiellement, de manière importante, les propriétés hydrauliques des ciments, des mélanges de ciments et respectivement des mortiers qui en sont préparés, de sorte qu'il est difficile, en particulier en ce qui concerne les qualités de ciment variables, de préparer d'une manière reproductible des ciments ou des mortiers présentant une action d'étanchéité durable. De plus tous les ciments ou mortiers jus qu'à présent connus qui sont mis en oeuvre dans des buts d'étanchéification, ont l'inconvénient commun qu'ils ne présentent pas d'action d'étanchéité durable suffisante, en particu- lier lors d'une sollicitation par de l'eau sous pression. La présente invention a par conséquent pour but d'éviter les inconvénients des ciments et mortiers jusqu'à présent connus en vue de l'étanchéification d'endroits dsécoulement d'eau dans des constructions. On a résolu ce problème suivant l'invention par le fait qu'on dispose d'un mélange de ciments qui contient deux ou plusieurs ciments présentant différents modules de silicate compris entre 0,05 et 0,35, ainsi qu'un ou plusieurs accélérateurs de prise constitués d'un composé de lithium. Ces mélanges de ciments et respectivement les mortiers préparés par leur mise en oeuvre prennent rapidement par voie hydraulique et ils présentent une remarquable adhésion aux matériaux de construction courants, en particulier au béton et à la maçonnerie, et cela meme lors d'une forte action d'eau ainsi que sous une sollicitation élevée d'eau sous pression, D'une manière particulièrement avantageuse, les modules de silicate des ciments sont compris entre 0,06 et 0,20. On met en oeuvre de préférence des mélanges de ciments qui contiennent, dans la gamme précédemment indiquée, des composants de ciment présentant des modules de silicate inférieur et supérieur dans un rapport de 2,0 à 4,0/0,25 à 0,5. Comme accélérateurs de prise, on peut par exemple envisager, isolément ou en combinaison, de l'hydroxyde ou du carbonate de lithium ou des substances existant dans la nature qui contiennent du lithium. On met en oeuvre ces accélérateurs de prise ou mélanges d'accélérateurs de prise de préférence en une quantité de 0,05 à 10% en poids, en particulier de 0,1 à 2,5% en poids, par rapport au mélange total. Pour la préparation de mortiers à partir des mélanges de ciments suivant l'invention, on peut prévoir en particulier des additifs minéraux, tels que du sable quartzeux de type granulaire présentant une courbe de tamis de O à 2 mm, en particulier de 0,1 à 1,5 mm, la fraction principale étant de 0,2 à 0,8 mm. Des additions de sulfate de calcium hémi-hydraté en une quantité de 0,05 à 7% en poids, en particulier de 0,1 à 3,5% en poids, par rapport au mélange total, exercent une action d'expansion favorable en présence d'humidité. La mesure de l'expansion du mélange de ciments suivant l'invention ou des mortiers qui en sont préparés dépend dans une certaine mesure de la quantité de ciment et de la concentration en sulfate de calcium hémi-hydraté. Par de simples essais, on peut déterminer les proportions respectivement favorables du mélange. Des mortiers de bouchage suivant l'invention pour étanchéifier des endroits de passage d'eau dans des constructions atteignent des résistances à la compression allant jusqu a 90 N/ mm et des résistances à la flexion jusqu'à 9 N/mm (en stap- puyant sur la norme DIN 1164). En outre, on mesure des valeurs d'expansion sur un intervalle de temps de 231 jours dans une chambre humide, ces valeurs étant selon l'addition de sulfate de calcium hémi-hydraté supérieures à 0,2 %o. Quelques exemples de mélanges de ciments suivant l'invention sont indiqués ci-dessous, à titre non limitatif. Exemple 1 45 % en poids de ciment présentant un module de silicate de 0,08 14 % en poids de ciment présentant un module de silicate de 0,17 38 % en poids de sable quartzeux granulaire, présentant une granulation de 0,1 à 1,5 1,5 % en poids de sulfate de calcium hémi-hydraté 1,5 % en poids de carbonate de lithium Exemple 2 48 % en poids de ciment présentant un module de silicate de 0,08 14 % en poids de ciment présentant un module de silicate de 0,17 35 % en poids de sable quartzeux granulaire, présentant une granulation de 0,1 à 1,5 1,5 % en poids de sulfate de calcium hémi-hydraté 1,0 % en poids de carbonate de lithium 0,5 % en poids d'hydroxyde de lithium Exemple 3 50 % en poids de ciment présentant un module de silicate de 908 13 % en poids de ciment présentant un module de silicate de 0,17 33,8 % en poids de sable quartzeux granulaire, présentant une granulation de 0,1 à 1,5 1,5 % en poids de sulfate de calcium hémi-hydraté 1,5 % en poids de carbonate de lithium 0,2 % en poids de résine d'amino-S-triazine modifiée, soluble dans l'eau Exemple 4 50 % en poids de ciment présentant un module de silicate de q 13 % en poids de ciment présentant un module de silicate deO,I7 33,8 % en poids de sable quartzeux granulaire, présentant une granulation de 0,1 à 1,5 1,5 % en poids de sulfate de calcium hémi-hydraté 1,5 oS en poids de carbonate de lithium 0,4 % en poids de résine d'amino-S-triazine modifiée, soluble dans l'eau. Pour l'application, on mélange ces mélanges avec de l'eau en vue d'obtenir une consistance de type mortier et on les introduit dans les endroits à étanchéifier, par exemple dans du béton ou de la maçonnerie. Les mélanges de mortier commencent déjà à prendre après environ 30 secondes. Après 2 à 3 minutes, le processus de prise est achevé. Les étanchéifications obte- nues par la mise en oeuvre de ces mélanges de mortier sont très efficaces et durables. Elles sont capables de maintenir même, des sollicitations élevées par de 1' eau sous pression. Il doit être entendu que la présente invention n'est en aucune façon limitée aux modes de réalisation décrits cidessus et que bien des modifications peuvent y être apportes sans sortir du cadre du présent brevet. REVENDICATIONS 1. Mélange de ciments, en particulier pour l'étanchéi- fication d'endroits d'écoulement d'eau dans des constructions, caractérisé en ce qu'il contient deux ou plusieurs ciments présentant différents modules de silicate compris entre 0,05 et 0,35 ainsi qu'un ou plusieurs accélérateurs de prise constitués d'un composé de lithium. 2. Mélange de ciments suivant la revendication 1, caractérisé en ce que les modules de silicate des ciments sont compris entre 0,06 et 0,20. 3. Mélange de ciments suivant l'une ou l'autre des revendications 1 et 2, caractérisé en ce qu'il contient, dans les limites des gammes indiquées, des ciments à modules de silicate supérieurs et inférieurs dans un rapport de 2,0 à 4,0/0,25 à 0,5. 4. Mélange de ciments suivant l'une quelconque des revendications 1 à 3, caractérisé en ce que l'accélérateur de prise ou le mélange d'accélérateurs de prise se présente en une quantité de 0,05 à 10% en poids, en particulier de 0,1 à 2,5% en poids, par rapport au mélange total. 5. Mélange de ciments suivant l'une quelconque des revendications 1 à 4, caractérisé en ce qu'il contient des additifs minéraux, tels que du sable quartzeux granulaire pré sentant une courbe de tamis de O à 2 mm, en particulier de 0,1 à 1,5 mm, la fraction principale étant de 0,2 à 0,8 mm. 6. Mélange de ciments suivant l'une quelconque des revendications 1 à 5, caractérisé en ce qu'il contient du sulfate de calcium hémi-hydraté en une quantité de 0,05 à 7% en poids, en particulier de 0,1 à 3,5% en poids, par rapportvau mélange total. 7. Mélange de ciments suivant l'une quelconque des revendications 1 à 6, caractérisé en ce qu'il contient des résines d'amino-S-triazine modifiées, solubles dans l'eau, en une quantité de 0,01 à 2% en poids, en particulier de 0,05 à 0,5% en poids, par rapport au mélange total.